КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы в производстве облицовочной плитки.
Известна керамическая масса, содержащая, мас.%: лессовидный суглинок 70,0-90,0; каолинитовая глина 5,0-15,0; фосфорит 5,0-20,0 [1].
Задача изобретения состоит в повышении прочности облицовочной плитки, полученной из керамической массы.
Технический результат достигается тем, что керамическая масса для изготовления облицовочной плитки, содержащая лессовидный суглинок, каолинитовую глину, дополнительно включает пегматит и циркон при следующем соотношении компонентов, мас.%: лессовидный суглинок 25,0-30,0; каолинитовая глина 48,0-55,0; пегматит 13,0-19,0; циркон 3,0-7,0.
В таблице приведены составы керамической массы.
Компоненты
Состав, мас.%
1
2
3
Лессовидный суглинок
25,0
27,0
30,0
Каолинитовая глина
55,0
52,0
48,0
Пегматит
13,0
16,0
19,0
Циркон
7,0
5,0
3,0
Прочность на сжатие, кг/см<sup>2</sup>
~80
~80
~80
2
2
3
2
3
2
Для приготовления керамической массы могут быть использованы лессовидные суглинки, содержащие, мас.%: SiO 50,58-55,08; AlO 11,58-13,16; FeO 3,72-5,19; CaO 12,2-14,86; MgO 2,13-2,99; SO 0,51-0,81; п.п.п.11,45-14,32.
2
2
3
2
2
3
Могут быть использованы каолинитовые глины, характеризующиеся следующим составом, мас.%: SiO 46,02-46,5; AlO 38,69-40,17; TiO 0,47-0,52; FeO 0,55-0,92; CaO 0,05-0,19; п.п.п.13,34-13,97.
2
2
3
2
3
2
2
Могут быть использованы пегматиты, характеризующиеся следующим химическим составом, мас.%: SiO 72,88; FeO 0,17; AlO 15,1; CaO 0,87; MgO 0,18; KO 7,1; NaO 3,34; п.п.п.0,36.
2
Компоненты дозируют в требуемых количествах. Лессовидный суглинок и каолинитовую глину (сухие), пегматит и циркон размалывают до порошкообразного состояния (удельная поверхность 3000-4000 см/г), смешивают и готовят керамическую массу с влажностью 9-13%. Из керамической массы прессуют облицовочную плитку. При температуре 1280°C проводят первый обжиг плитки, а при температуре 1160°C - второй (политой) обжиг.
Источник информации
1. SU 1548175, C04B 33/00, 1990.